(57)【特許請求の範囲】
【請求項１】
アクリル酸アルキルエステル単量体５０〜１００重量％、メタクリル酸アルキルエステル単量体０〜５０重量％を含む単量体混合物（ｂ）１００重量部に対し、１分子あたり２個以上の非共役二重結合を有する多官能性単量体０．５〜５重量部を混合、重合して得られるアクリル酸エステル系架橋弾性体粒子（Ｂ）の存在下、
（メタ）アクリル酸直鎖アルキルエステル８５〜９９重量％、（メタ）アクリル酸第三ブチルエステル１〜１５重量％を含む単量体混合物（Ａ）を重合して（ここで、アクリル酸エステル系架橋弾性体粒子（Ｂ）５〜７５重量部に対し単量体混合物（Ａ）９５〜２５重量部である）、単量体混合物（Ａ）の一部が、アクリル酸エステル系架橋弾性体粒子（Ｂ）にグラフト化されて得られる
（メタ）アクリル系樹脂（Ｃ）を加熱処理することによって得られる（メタ）アクリル樹脂組成物を成形してなる自動車用フィルムであって、
（メタ）アクリル樹脂組成物の酸価が０．３ｍｍｏｌ／ｇ以上、０．７ｍｍｏｌ／ｇ未満である、自動車用アクリルフィルム。
【請求項２】
（メタ）アクリル系樹脂（Ｃ）に、酸価が０．７ｍｍｏｌ／ｇ未満である熱可塑性樹脂（Ｄ）をブレンドしてなる、請求項１記載の自動車用アクリルフィルム。
【請求項３】
自動車用アクリルフィルムが、自動車内装用アクリルフィルムである請求項１または２に記載の自動車用アクリルフィルム。
【請求項４】
自動車用アクリルフィルムが、自動車外装用アクリルフィルムである請求項１または２に記載の自動車用アクリルフィルム。
【請求項５】
請求項１または２に記載の自動車用アクリルフィルムを積層して得られる、積層品。
【請求項６】
請求項３に記載の自動車用アクリルフィルムを積層して得られる、自動車内装用部品。
【請求項７】
請求項４に記載の自動車用アクリルフィルムを積層して得られる、自動車外装用部品。
【発明の詳細な説明】
【技術分野】
【０００１】
本発明は、自動車用フィルムに好適なアクリル樹脂フィルムに関する。
【背景技術】
【０００２】
近年、自動車内外装部品の最外装に、基材の保護や加飾を目的として樹脂フィルムを導入する用途において、高意匠化の要求が高まっており、透明性に優れるアクリルフィルムが関心をもたれている。しかし、従来のアクリルフィルムでは、この用途において必要特性である耐薬品性、耐熱性、硬度および耐折り曲げ性、折り曲げ白化性が十分ではなかった。また、従来のアクリル樹脂は熱安定性が十分でなく、加工時の熱履歴による熱分解が原因でダイラインが生じ、フィルムの外観が悪化するという問題があった。
【０００３】
そこで、これらの特性を付与した樹脂として、アクリル系樹脂をイミド化剤で処理し、高分子鎖中にイミド基を導入することにより得られるポリグルタルイミドが知られており、耐薬品性、耐熱性、熱安定性および硬度に優れる。特に耐熱性、耐薬品性に優れるものとして、メタクリル酸またはメタクリル酸第三ブチルエステル、もしくはその両方とをメタクリル酸メチルと共重合し、加熱処理することにより酸無水物単位を形成させた後、イミド化剤と反応させ、耐熱性、透明性、耐溶剤性を改良したイミド化アクリル樹脂が開示されている（特許文献１参照）。
【０００４】
しかし、該樹脂は非常に脆いため、該樹脂をフィルム化し、基材にラミネートして用いるような場合に、加工特性として必要である耐折曲げ性に劣るという欠点を有していた。
【０００５】
そこで、これらの欠点への対応として、特定組成のメタクリル酸エステル系重合およびアクリル酸エステル系架橋弾性体粒子からなり、かつ、該架橋弾性体粒子（Ｂ）の平均粒子径と多官能性単量体の使用量が特定の関係式を満たすメタクリル系樹脂組成物を、イミド化剤で処理して得られる耐薬品性、耐熱性、熱安定性、硬度に優れ、耐折り曲げ性および折り曲げ白化性を改良したイミド化アクリル樹脂が開示されている（特許文献２参照）。該イミド化アクリル樹脂は耐薬品性に優れるが、近年の自動車部材用途では日焼け止め薬剤［例えば、コパトーン（登録商標）］等にも対応できる耐薬品性を要求されるようになってきており、このような特殊な薬剤に対する耐薬品性において、更なる改良が望まれていた。
【０００６】
他方、予め不飽和カルボン酸を１５〜５０重量％共重合させた樹脂を加熱処理することによりグルタル酸無水物基を形成させ、耐熱性、耐溶剤性、光学等方性を改良したゴム含有アクリル樹脂が開示されている（特許文献３参照）。しかし、該樹脂のように酸無水物基を多く含む場合、有機溶剤などへの耐性に優れるものの、アルカリ水溶液などへの耐性が悪化するという欠点がある。
【０００７】
よって、各種耐薬品性のバランスや、折り曲げ性などの多岐にわたる物性を有し、ダイラインの少ない自動車用アクリルフィルムは存在せず、開発が望まれていた。
【特許文献１】特開昭６２−４７０４号
【特許文献２】特開２００５−２９０１３６号
【特許文献３】特開２００４−２９２８１２号
【発明の開示】
【発明が解決しようとする課題】
【０００８】
本発明は、各種薬品に対する耐薬品性、耐折り曲げ白化性に優れ、ダイラインの少ない自動車用アクリルフィルムを提供することを目的とする。
【課題を解決するための手段】
【０００９】
本発明者らは、鋭意検討の結果、所定量の（メタ）アクリル酸第三ブチルエステルを有するメタクリル酸エステル共重合体およびアクリル酸エステル架橋弾性体粒子からなり、加熱処理によりカルボン酸基が生成される（メタ）アクリル系樹脂組成物の酸価を制御することにより、耐日焼け止めクリーム性、耐アルカリ性および耐キシレン性に優れ、熱安定性、耐折り曲げ白化性を有する自動車用フィルムを製造することが可能であることを見出し、本発明を完成するに至った。
【００１０】
すなわち、本発明は、
アクリル酸アルキルエステル単量体５０〜１００重量％、メタクリル酸アルキルエステル単量体０〜５０重量％を含む単量体混合物１００重量部に対し、１分子あたり２個以上の非共役二重結合を有する多官能性単量体０．５〜５重量部を混合、重合して得られるアクリル酸エステル系架橋弾性体粒子（Ｂ）の存在下、（メタ）アクリル酸直鎖アルキルエステル７８〜９９重量％、（メタ）アクリル酸第三ブチルエステル１〜１５重量％を含む単量体混合物（Ａ）を重合して得られる（メタ）アクリル系樹脂（Ｃ）を加熱処理することによって得られる樹脂組成物を成形してなる自動車用アクリルフィルムであって、酸価が０．３ｍｍｏｌ／ｇ以上、０．７ｍｍｏｌ／ｇ未満である（メタ）アクリル樹脂組成物からなる自動車用アクリルフィルム（請求項１）に関する。
さらに、本発明は（メタ）アクリル樹脂（Ｃ）に、酸価が０．７ｍｍｏｌ／ｇ未満である熱可塑性樹脂（Ｄ）をブレンドしてなる、請求項１記載の自動車用アクリルフィルム（請求項２）に関する。
さらに、本発明は、請求項１または２に記載の自動車内装用アクリルフィルム（請求項３）に関する。
さらに、本発明は、請求項１または２に記載の自動車外装用アクリルフィルム（請求項４）に関する。 
さらに、本発明は、請求項１または２に記載の自動車用アクリルフィルムを積層して得られる積層品（請求項５）に関する。
さらに、本発明は、請求項３に記載の自動車内装用アクリルフィルムを積層して得られる自動車内装用部品（請求項６）に関する。
さらに、本発明は、請求項４に記載の自動車外装用アクリルフィルムを積層して得られる自動車内装用部品（請求項７）に関する。
【発明の効果】
【００１１】
本発明によれば、耐薬品性、耐折り曲げ白化性に優れ、ダイライン発生の抑制された自動車用アクリルフィルムを提供することが可能である。
【発明を実施するための最良の形態】
【００１２】
本発明は、（メタ）アクリル系樹脂組成物からなる自動車用フィルムに関するものである。本発明において「（メタ）アクリル系樹脂」とは、アクリル系樹脂および／またはメタクリル系樹脂を意味する。
【００１３】
本発明の（メタ）アクリル系樹脂組成物は、アクリル酸エステル系架橋弾性体粒子（Ｂ）の存在下、単量体混合物（Ａ）を重合して得られる（メタ）アクリル系樹脂（Ｃ）を加熱処理することによって得られる。
【００１４】
本発明のアクリル酸エステル系架橋弾性体粒子（Ｂ）は、アクリル酸アルキルエステル単量体５０〜１００重量％、メタクリル酸アルキルエステル単量体０〜５０重量％を含む単量体混合物（ｂ）１００重量部に対し、１分子あたり２個以上の非共役二重結合を有する多官能性単量体０．５〜５重量部を、１段以上で共重合させてなるものである（多段階に、単量体組成または反応条件を調整することも可能である。）。より好ましい単量体混合物（ｂ）の組成は、アクリル酸アルキルエステル単量体６０〜１００重量％、メタクリル酸アルキルエステル単量体０〜４０重量％を含むものである。メタクリル酸アルキルエステル単量体が５０重量％以下であれば、得られる（メタ）アクリル系樹脂組成物から形成しうるフィルムの耐折曲げ性の観点から、好ましい。
【００１５】
架橋弾性体粒子（Ｂ）に用いられる単量体混合物（ｂ）のアクリル酸アルキルエステル、メタクリル酸アルキルエステル等の反応性単量体としては、重合反応性やコストの点から、アルキル基の炭素数が１〜１２であるものが好ましい。その具体例としては、メタクリル酸メチル、メタクリル酸エチル、メタクリル酸プロピル、メタクリル酸ｎ−ブチル、アクリル酸メチル、アクリル酸ｎ−ブチル等があげられ、これらの単量体は単独で使用してもよく、２種以上を組合せて使用してもよい。
【００１６】
また、本発明の架橋弾性体粒子（Ｂ）の単量体混合物（ｂ）には、必要に応じて、アクリル酸アルキルエステル単量体、メタアクリル酸エステル単量体と共重合可能なエチレン系不飽和単量体等を共重合してもかまわない。共重合可能なエチレン系不飽和単量体としては、例えば、塩化ビニル、臭化ビニル等のハロゲン化ビニル、アクリロニトリル、メタクリロニトリル等のシアン化ビニル、ビニルトルエン、ビニルナフタレン、スチレン、α−メチルスチレン等の芳香族ビニル、蟻酸ビニル、酢酸ビニル、プロピオン酸ビニル等のビニルエステル、塩化ビニリデン、弗化ビニリデン等のハロゲン化ビニリデン、アクリル酸、アクリル酸ナトリウム、アクリル酸カルシウム等のアクリル酸およびその塩、アクリル酸β−ヒドロキシエチル、アクリル酸ジメチルアミノエチル、アクリル酸グリシジル、アクリルアミド、Ｎ−メチロ−ルアクリルアミド等のアクリル酸アルキルエステル誘導体、メタクリル酸、メアクリル酸ナトリウム、メタアクリル酸カルシウム等のメタクリル酸およびその塩、メタクリルアミド、メタクリル酸β−ヒドロキシエチル、メタクリル酸ジメチルアミノエチル、メタクリル酸グリシジル等のメタクリル酸アルキルエステル誘導体等があげられる。これらの単量体は単独で使用してもよく、２種以上を組み合わせて使用してもよい。
【００１７】
本発明のアクリル酸エステル系架橋弾性体粒子（Ｂ）は、１分子あたり２個以上の非共役な反応性二重結合を有する多官能性単量体が共重合されているため、通常、得られる重合体が架橋弾性を示す。また、アクリル酸エステル系架橋弾性体粒子（Ｂ）の重合時に反応せずに残った多官能性単量体の一方の反応性官能基（二重結合）がグラフト交叉点となって、単量体混合物（Ａ）の一部が、アクリル酸エステル系架橋弾性体粒子（Ｂ）にグラフト化されるものと考えられる。
【００１８】
本発明において用いられる多官能性単量体としては、例えば、アリルメタクリレート、アリルアクリレート、トリアリルシアヌレート、トリアリルイソシアヌレート、ジアリルフタレート、ジアリルマレート、ジビニルアジペート、ジビニルベンゼンエチレングリコールジメタクリレート、ジビニルベンゼンエチレングリコールジアクリレート、ジエチレングリコールジメタクリレート、ジエチレングリコールジアクリレート、トリエチレングリコールジメタクリレート、トリエチレングリコールジアクリレート、トリメチロールプロパントリメタクリレート、トリメチロールプロパントリアクリレート、テトラメチロールメタンテトラメタクリレート、テトラメチロールメタンテトラアクリレート、ジプロピレングリコールジメタクリレートおよびジプロピレングリコールジアクリレート等があげられる。これらの多官能性単量体は、単独で使用してもよく、２種以上を組み合わせて使用してもよい。
【００１９】
本発明のアクリル酸エステル系架橋弾性体粒子（Ｂ）における多官能性単量体の共重合量は、単量体混合物（ｂ）１００重量物に対して、０．５〜５重量部が好ましく、１．０〜４重量部がより好ましい。多官能性単量体の共重合量が０．５〜５重量部であれば、耐折り曲げ性、耐折り曲げ白化性および樹脂の流動性の観点から好ましい。
【００２０】
本発明のアクリル酸エステル系架橋弾性体粒子（Ｂ）の平均粒子径は、５００〜２０００Åが好ましく、５００〜１６００Åがより好ましく、５００〜１２００Åがさらに好ましく、６００〜１２００Åが特に好ましい。平均粒子径が５００〜２０００Åであれば、耐折り曲げ性、耐折り曲げ白化性および透明性の視点から好ましい。
【００２１】
本発明で用いられる（メタ）アクリル系樹脂（Ｃ）は、前記アクリル酸エステル系架橋弾性体粒子（Ｂ）の存在下に、メタクリル酸エステルを主成分とする単量体混合体（Ａ）を重合させて得られるものである。好ましくは、前記アクリル酸エステル系架橋弾性体粒子（Ｂ）５〜７５重量部の存在下に、後述する単量体混合物（Ａ）９５〜２５重量部を少なくとも１段階以上で重合させることより得られる。
【００２２】
本発明の単量体混合物（Ａ）の組成は、（メタ）アクリル酸直鎖アルキルエステル８５〜９９重量％および（メタ）アクリル酸第三ブチルエステル１〜１５重量％を含むものが好ましく、（メタ）アクリル酸直鎖アルキルエステル８８〜９５重量％および（メタ）アクリル酸第三ブチルエステル５〜１２重量％がより好ましい。（メタ）アクリル酸第三ブチルエステルが１〜１５重量％であれば、得られるフィルムの無色透明性、耐折曲げ性、熱安定性および耐薬品性のバランスがとれるために、好ましい。特に、（メタ）アクリル酸第三ブチルエステルが１５重量％より多くなると、（メタ）アクリル系樹脂組成物の耐アルカリ性が低下する傾向があるため、上記範囲が好ましい。
【００２３】
単量体混合物（Ａ）の（メタ）アクリル酸直鎖アルキルエステルの反応性単量体としては、重合反応性やコストの点から、アルキル基の炭素数が１〜１２であるものが好ましい。その具体例としては、メタクリル酸メチル、メタクリル酸エチル、メタクリル酸プロピル、メタクリル酸ｎ−ブチル、アクリル酸メチル、アクリル酸ｎ−ブチル等があげられ、これらの単量体は単独で使用してもよく、２種以上を組合せて使用してもよい。
【００２４】
本発明の単量体混合物（Ａ）には、必要に応じて、（メタ）アクリル酸直鎖アルキルエステル単量体、（メタ）アクリル酸第三ブチルエステル単量体と共重合可能なエチレン系不飽和単量体等を共重合してもかまわない。共重合可能なエチレン系不飽和単量体の具体例は、前記架橋弾性体粒子（Ｂ）で用いたものが使用可能である。
【００２５】
この際、単量体混合物（Ａ）においては、アクリル酸エステル系架橋弾性体粒子（Ｂ）にグラフト反応せずに、未グラフトの重合体となる成分（フリーポリマー）が生じる。
【００２６】
（メタ）アクリル系樹脂（Ｃ）の一部［（Ｂ）およびグラフトされた（Ａ）］は、メチルエチルケトンに不溶となる。
【００２７】
本発明における（メタ）アクリル系樹脂（Ｃ）のグラフト率は、１００〜１６０％が好ましく、１２０〜１４０％がより好ましい。グラフト率が上記範囲であれば、得られる（メタ）アクリル系樹脂フィルムの無色透明性、折り曲げ白化性の面から好ましい。
【００２８】
なお、本発明の（メタ）アクリル系樹脂（Ｃ）のグラフト率とは、以下の方法で算出した値である。
すなわち、（メタ）アクリル系樹脂（Ｃ）１ｇをメチルエチルケトン４０ｍｌに溶解させ、遠心分離機（日立工機（株）製、ＣＰ６０Ｅ）を用い、回転数３０００ｒｐｍにて、１時間遠心分離し、デカンテーションにより、メチルエチルケトンに対する不溶分と可溶分とに分離する。得られたメチルエチルケトン不溶分を、アクリル酸エステル系架橋弾性体含有グラフト共重合体として、得られた次式により算出した。
グラフト率（％）＝｛（メチルエチルケトン不溶分の重量−アクリル酸エステル系架橋弾性体粒子（Ｂ）の重量）／アクリル酸エステル系架橋弾性体粒子（Ｂ）の重量｝×１００
【００２９】
本発明の（メタ）アクリル系樹脂（Ｃ）の製造方法は特に限定されず、公知の乳化重合法、乳化−懸濁重合法、懸濁重合法などが適用可能であるが、乳化重合法が特に好ましい。
【００３０】
アクリル酸エステル系架橋弾性体粒子（Ｂ）の重合、および単量体混合物（Ａ）の重合における開始剤としては、公知の有機系過酸化物、無機系過酸化物、アゾ化合物などの開始剤を使用することができる。具体的には、第三ブチルハイドロパーオキサイド、１，１，３，３−テトラメチルブチルハイドロパーオキサイド、スクシン酸パーオキサイド、パーオキシマレイン酸第三ブチルエステル、クメンハイドロパーオキサイド、ベンゾイルパーオキサイド等の有機過酸化物や、過硫酸カリウム、過硫酸ナトリウム等の無機過酸化物、さらにアゾビスイソブチロニトリル等の油溶性開始剤も使用される。これらは単独で用いてもよく、２種以上併用してもよい。これらの開始剤は亜硫酸ナトリウム、チオ硫酸ナトリウム、ナトリウムホルムアルデヒドスルフォキシレート、アスコルビン酸、ヒドロキシアセトン酸、硫酸第一鉄、硫酸第一鉄とエチレンジアミン四酢酸２ナトリウムの錯体なとの還元剤と組み合わせた通常のレドックス型開始剤として使用してもよい。
【００３１】
前記有機系過酸化物は、重合系にそのまま添加する方法、単量体に混合して添加する方法、乳化剤水溶液に分散させて添加する方法など、公知の添加法で添加することができるが、透明性の点から、単量体に混合して添加する方法あるいは乳化剤水溶液に分散させて添加する方法が好ましい。
【００３２】
また、前記有機系過酸化物は、重合安定性、粒子径制御の点から、２価の鉄塩等の無機系還元剤および／またはホルムアルデヒドスルホキシル酸ソーダ、還元糖、アスコルビン酸等の有機系還元剤と組み合わせたレドックス系開始剤として使用するのが好ましい。
【００３３】
前記乳化重合に使用される界面活性剤にも特に限定はなく、通常の乳化重合用の界面活性剤であれば使用することができる。具体的には、例えば、アルキルスルホン酸ナトリウム、アルキルベンゼンスルホン酸ナトリウム、ジオクチルスルフォコハク酸ナトリウム、ラウリル硫酸ナトリウム等の陰イオン性界面活性剤や、アルキルフェノール類、脂肪族アルコ−ル類とプロピレンオキサイド、エチレンオキサイドとの反応生成物等の非イオン性界面活性剤等が示される。これらの界面活性剤は単独で用いてもよく、２種以上併用してもよい。更に要すれば、アルキルアミン塩等の陽イオン性界面活性剤を使用してもよい。
【００３４】
アクリル酸エステル系架橋弾性体粒子（Ｂ）における単量体混合物（ｂ）および単量体混合物（Ａ）の重合における開始剤の添加量は、アクリル酸エステル系架橋弾性体粒子（Ｂ）または単量体混合物（Ａ）１００重量部に対し、０．０３〜３．５重量部の範囲が好ましく、０．１〜２．５重量部がより好ましく、０．２〜１．５重量部がさらに好ましい。開始剤の添加量が上記範囲であれば、得られる（メタ）アクリル組成物の機械強度、成形加工性の視点から好ましい。
【００３５】
本発明においては、単量体混合物（Ａ）を重合して得られるポリマーの分子量を制御するために、連鎖移動剤を使用することが可能である。連鎖移動剤としては、例えば、メチルメルカプタン、エチルメルカプタン、イソプロピルメルカプタン、ｎ−ブチルメルカプタン、第三ブチルメルカプタン、ｎ−ヘキシルメルカプタン、ｎ−オクチルメルカプタン、ｎ-ドデシルメルカプタン、エチルチオグリコレート、メルカプトエタノール、チオ−β−ナフトール、チオフェノール、ジメチルジスルフィド等が用いられる。連鎖移動剤の使用量としては、単量体混合物（Ａ）１００重量部に対し、０．０２〜２．２重量部％の範囲が好ましく、０．１〜１．５重量部がより好ましく、０．２〜１．０重量部がさらに好ましい。連鎖移動剤の使用量がこの範囲にあれば、得られる（メタ）アクリル組成物の機械強度、成形加工性の視点から好ましい。
【００３６】
本発明においては、（メタ）アクリル系樹脂（Ｃ）中のアクリル酸エステル系架橋弾性体粒子（Ｂ）の含有量は、（メタ）アクリル系樹脂（Ｃ）全体を１００重量％とした場合、５〜４０重量％が好ましく、１０〜３５％がより好ましい。アクリル酸エステル系架橋弾性体粒子（Ｂ）の含有量が上記範囲であれば、得られる（メタ）アクリル組成物の成形加工性、耐折曲性の視点から好ましい。
【００３７】
（メタ）アクリル系樹脂（Ｃ）が、乳化重合等により、ラテックスとして得られた場合は、凝固、洗浄および乾燥の操作により、または、スプレー乾燥、凍結乾燥などによる処理により、（メタ）アクリル系樹脂（Ｃ）を分離、回収することができる。
【００３８】
本発明の樹脂組成物においては、（メタ）アクリル系樹脂（Ｃ）に対して、必要に応じて、熱可塑性樹脂（Ｄ）を配合することが可能である。
【００３９】
配合する熱可塑性樹脂（Ｄ）の酸価は、０．７ｍｍｏｌ／ｇ未満が好ましく、０．６ｍｍｏｌ／ｇ未満がより好ましい。熱可塑性樹脂（Ｄ）の酸価が０．７ｍｍｏｌ／ｇ未満であれば、得られる（メタ）アクリル系樹脂組成物の耐アルカリ性の視点から好ましい。
なお、本発明において、「酸価」とは、溶剤に溶解した樹脂に所定量の水酸化ナトリウム水溶液を加え、その溶液を塩酸水溶液で中和滴定することにより、測定した値である。
【００４０】
本発明における熱可塑性樹脂（Ｄ）としては、例えば、無水グルタル酸樹脂、ラクトン環化メタクリル系樹脂、（メタ）アクリル系樹脂、スチレン系樹脂、メタクリル酸メチル−スチレン共重合体、ポリエチレンテレフタレート樹脂、ポリブチレンテレフタレート樹脂等があげられる。これらの中では、メタクリル系樹脂が（メタ）アクリル樹脂（Ｃ）との相溶性、透明性の点から、好ましい。
【００４１】
本発明における熱可塑性樹脂（Ｄ）として（メタ）アクリル系樹脂を用いる場合、メタクリル酸アルキルエステル５０〜１００重量％、アクリル酸アルキルエステル０〜５０重量％および（メタ）アクリル酸０〜６重量％を含有する単量体混合物を、少なくとも１段以上で共重合させてなるものが好ましく、より好ましくは、メタクリル酸アルキルエステル６０〜１００重量％、アクリル酸アルキルエステル０〜４０重量％および（メタ）アクリル酸０〜４重量％を含有するものがより好ましい。特に、得られるフィルムの硬度、剛性を重視する場合には、メタクリル系重合体（Ｄ）の単量体混合物組成としては、メタクリル酸メチルを８０重量％以上含有するものが好ましく、８５重量％以上含有するものがより好ましく、９０重量％以上含有するものがさらに好ましく、９２重量％以上含有するものが特に好ましい。
【００４２】
熱可塑性樹脂（Ｄ）の配合比は、耐衝撃性、折り曲げ白化性の観点から、（メタ）アクリル系樹脂（Ｃ）５０〜１００重量部および熱可塑性樹脂（Ｄ）０〜５０重量部の範囲が好ましく、（メタ）アクリル系樹脂（Ｃ）５０〜９０重量部および熱可塑性樹脂（Ｄ）１０〜５０重量部の範囲がより好ましく、（メタ）アクリル系樹脂（Ｃ）６０〜８０重量部および熱可塑性樹脂（Ｄ）２０〜４０重量部の範囲がさらに好ましい。ブレンドの方法は特に限定されず、公知の方法を用いることが可能である。
【００４３】
本発明において「加熱処理」とは、（メタ）アクリル系樹脂（Ｃ）を所定の温度にて加熱することにより、（メタ）アクリル酸第三ブチルエステル基から第三ブチル基をイソブチレンとして熱脱離させ、カルボン酸基へと変換する工程をさす。
【００４４】
加熱処理は、（メタ）アクリル系樹脂（Ｃ）を加熱できるものであれば特に限定されないが、（メタ）アクリル系樹脂（Ｃ）を均一に加熱できる方法として、押出機による溶融混練が好ましい。
【００４５】
カルボン酸基を形成させるための加熱処理の温度は、２００〜３２０℃が好ましく、２２０〜３００℃がより好ましい。加熱処理樹脂温度が２００〜３２０℃の温度であれば、第三ブチル基の脱離が起こりやすく、カルボン酸基が形成されやすいために好ましく、また、（メタ）アクリル系樹脂組成物の透明性の点から好ましい。
【００４６】
本発明において、加熱処理に押出機を用いる場合は、例えば、単軸押出機、二軸押出機あるいは多軸押出機等があげられるが、単軸押出機が好ましく、二軸押出機がより好ましい。二軸押出機には非噛合い型同方向回転式、噛合い型同方向回転式、非噛合い型異方向回転式、噛合い型異方向回転式が含まれる。これらの押出機は、単独で用いても、直列につないでも構わない。
【００４７】
押出機を使用する場合は、副生するイソブチレンを除去するために、大気圧以下に減圧可能なベント口を装着することが好ましく、多段のベント口を装着することがより好ましい。また、本発明で使用する押出機は、多段のベント口を有していることが好ましいが、ベント口の圧力をゲージ圧力で−０．０９ＭＰａ以下に制御することが好ましい。ベント口の圧力が−０．０９ＭＰａより高いと、残存する単量体や副生成物の除去効率が落ちる傾向がある。
【００４８】
（メタ）アクリル系樹脂（Ｃ）を加熱処理する際には、一般に用いられる酸化防止剤、熱安定剤、光安定剤、ラジカル捕捉剤などの耐候性安定剤や、触媒、可塑剤、滑剤、帯電防止剤、着色剤、収縮防止剤、抗菌・脱臭剤等を、単独または２種以上組み合わせて、本発明の目的が損なわれない範囲で添加してもよい。また、これらの添加剤は、（メタ）アクリル系樹脂組成物を成形加工する際に添加することも可能である。
【００４９】
本発明における（メタ）アクリル樹脂組成物の酸価は、０．３ｍｍｏｌ／ｇ以上、０．７ｍｍｏｌ／ｇ未満が好ましく、０．４ｍｍｏｌ／ｇ以上、０．６ｍｍｏｌ／ｇ未満がより好ましい。（メタ）アクリル樹脂組成物の酸価が０．３ｍｍｏｌ／ｇ以上、０．７ｍｍｏｌ／ｇ未満であると、得られる（メタ）アクリル系樹脂フィルムの耐日焼け止め剤性と耐アルカリ性とのバランスがとれるため、好ましい。また、熱安定性を改善でき、ダイラインの発生を抑制することができるため、好ましい。  
【００５０】
本発明の（メタ）アクリル系樹脂組成物のガラス転移温度は、１１０〜１４０℃であることが好ましく、１１５〜１３５℃であることがより好ましい。ガラス転移温度がこの範囲内であれば、成型加工性、耐熱性の点から好ましい。
【００５１】
本発明の自動車用アクリルフィルムは、上記（メタ）アクリル系樹脂組成物を成形してなるフィルムである。
【００５２】
本発明の自動車用アクリルフィルムの製造方法（成形方法）としては、例えば、通常の溶融押出法であるインフレーション法やＴダイ押出法、あるいはカレンダー法、更には溶剤キャスト法等があげられる。また、必要に応じて、メタクリル系樹脂組成物からフィルムを成形する際、フィルム両面をロールまたは金属ベルトに同時に接触させることにより、特に、ガラス転移温度以上の温度に加熱したロールまたは金属ベルトに同時に接触させることにより、表面性のより優れたフィルムを得ることも可能である。また、目的に応じて、フィルムの積層成形や二軸延伸によるフィルムの改質も可能である。
【００５３】
本発明の（メタ）アクリル樹脂組成物より得られる自動車用アクリルフィルムは、金属、プラスチックなどに積層して用いることができる。積層の方法としては、鋼板などの金属板に接着剤を塗布した後、金属板にフィルムを載せて乾燥させ貼り合わせるウエットラミネートや、ドライラミネート、エキストルージョンラミネート、ホットメルトラミネートなどが挙げられる。
【００５４】
プラスチック部品にフィルムを積層する方法としては、フィルムを金型内に配置しておき、射出成形にて樹脂を充填するフィルムインサート成形、ラミネートインジェクションプレス成形や、フィルムを予備成形した後金型内に配置し、射出成形にて樹脂を充填するフィルムインモールド成形などがあげられる。
【００５５】
本発明の（メタ）アクリル樹脂組成物を成形してなる自動車用アクリルフィルムのラミネート積層品としては、自動車内外装材などに使用することができる。自動車内装材としては、透明性、高度な耐薬品性、折り曲げ性が要求されるインストルメントパネルの加飾部位などに用いることができる。他方、自動車外装材としては、透明性、耐薬品性、耐候性、折り曲げ性が要求される、バンパー、サイドガーニッシュなどに用いることができる。また、本発明の自動車用アクリルフィルムは、自動車内装材および自動車外装材に要求されるダイラインと呼ばれる表面傷が少ないものであり、好適に用いられる。
【００５６】
本発明は、上述した各実施形態に限定されるものではなく、請求の範囲に示した範囲で種々の変更が可能であり、異なる実施形態にそれぞれ開示された技術的手段を適宜組み合わせて得られる実施形態についても本発明の技術的範囲に含まれる。
【実施例】
【００５７】
以下、実施例および比較例により、本発明をさらに詳細に説明するが、本発明はこれらにより何ら限定されるものではない。
【００５８】
以下の製造例、実施例および比較例中の「部」は重量部、「％」は重量％を表す。略号は、それぞれ下記の物質を表す。
ＢＡ：アクリル酸ブチル
ＭＭＡ：メタクリル酸メチル
ＥＨＡ：２−エチルへキシルアクリレート
ｔＢｕＡ：ターシャリーブチルアクリレート
ＡｌＭＡ：アリルメタクリレート
ＣＨＰ：クメンハイドロパーオキサイド
ｔＤＭ：ターシャリードデシルメルカプタン。
【００５９】
なお、以下の実施例および比較例で測定した物性の各測定方法は、次のとおりである。
【００６０】
（１）重合転化率の評価
得られたメタクリル系樹脂組成物（Ｃ）ラテックスを、熱風乾燥機内にて１２０℃で１時間乾燥して固形成分量を求め、重合転化率（％）＝１００×固形成分量／仕込み単量体の式により、重合転化率を算出した。
【００６１】
（２）ラテックスの平均粒子径の評価
得られたアクリル酸エステル系架橋弾性体粒子（Ｂ）ラテックスを、ＬＥＥＤ＆ＮＯＲＴＨＲＵＰ  ＩＮＳＴＲＵＭＥＮＴＳ社のＭＩＣＲＯＴＲＡＣ  ＵＰＡ１５０を用い、光散乱法により体積平均粒子径（μｍ）を測定した。
【００６２】
（３）酸価の測定
以下の手順に沿って酸価測定を行った。
１）樹脂の滴定：得られた樹脂ペレット０．３ｇを塩化メチレン３７．５ｍｌに溶解後、メタノール３７．５ｍｌを添加した。この溶液に、フェノールフタレイン／エタノール溶液（１ｗｔ％）を２滴添加した。０．１Ｎ水酸化ナトリウム水溶液５ｍｌを添加し、１時間攪拌した。この溶液に０．１Ｎ塩酸を滴下して溶液の赤紫色が消失するまでの０．１Ｎ−塩酸の滴下量Ａ（ｍｌ）を測定した。
２）ブランクの滴定:塩化メチレン３７．５ｍｌおよびメタノール３７．５ｍｌにフェノールフタレイン／エタノール溶液（１重量％）を２滴添加した。これに０．１Ｎ水酸化ナトリウム水溶液５ｍｌを添加した。この溶液に、０．１Ｎ塩酸を滴下して溶液の赤紫色が消失するまでの０．１Ｎ塩酸の滴下量Ｂ（ｍｌ）を測定した。
３）樹脂中の酸価（酸および酸無水物量の総量）をＣ（ｍｍｏｌ／ｇ）とし、次式で求めた。
Ｃ＝０．１×（５−Ａ−Ｂ）／０．３
【００６３】
（４）ガラス転移温度（Ｔｇ）
得られた樹脂ペレット１０ｍｇを用いて、示差走査熱量計（ＤＳＣ、（株）島津製作所製、ＤＳＣ−５０型）を用いて、窒素雰囲気下、昇温速度２０℃／ｍｉｎで測定し、中点法により決定した。
【００６４】
（５）耐折り曲げ性、折り曲げ白化性
得られたフィルムを１８０度折り曲げて、折り曲げ部の変化を目視で評価した。
○：折り曲げ部に白化が認められない。
×：折り曲げ部に白化が認められる。  
−：折り曲げ部に割れが生じる。
【００６５】
（６）黄色度  
得られたフィルムから、５０ｍｍ×５０ｍｍの試験片を切り出し、ＪＩＳ  Ｋ７１０５−１９８１の６．３記載の方法により、日本電色工業（株）製分光式色差計ＳＥ−２０００を用いて測定した。
【００６６】
（７）耐薬品性
＜耐アルカリ性＞
得られたフィルムを、０．１Ｍの水酸化ナトリウム水溶液に浸漬し、５５℃で４時間放置し、目視で試験片の変化を観測した。
○：変化が認められない。
△：微小な劣化が認められる。
×：樹脂の劣化、変色が認められる。
＜耐キシレン性＞
得られたフィルム上にキシレンを１滴（０．０２ｇ）滴下し、室温で乾くまで放置して、目視で滴下部の変化を観測した。
○：変化が認められない。
△：微小な塗布跡が認められる。
×：樹脂の劣化、変色が認められる。
＜耐日焼け止めクリーム［コパトーン（登録商標）］性＞
得られたフィルムに日焼け止め剤（コパトーン  ウォーター・ベイビーズ・ローションＳＰＦ５０）を一滴（０．００５ｇ）滴下し、２×３ｃｍの範囲に刷毛を用いて延ばし、９０℃で２４時間放置して付着した日焼け止め剤をガーゼでふき取り、目視で塗布部の変化を観測した。
○：変化が認められない。
△：微小な塗布跡が認められる。
×：樹脂の劣化、変色が認められる。
【００６７】
（８）熱安定性評価  ＜滞留時の粘度減少測定＞
キャピログラフ（（株）東洋精機製作所製）を用いて、得られた樹脂ペレットを、２６０℃に加熱したシリンダー内に充填し、５分間予熱を加えた後、１φ×１０ｍｍのキャピラリーから２ｍｍ／分の速度にて押し出し、９０分経過した時点における初期溶融粘度からの減少率を測定した。
【００６８】
（９）ダイライン評価
得られたフィルムの長さ５ｍ分の表面を観察し、次の基準により評価をした。 
○：ダイラインが殆ど認められない。 
△：ダイラインが、認められる。 
×：ダイラインが、著しい。
【００６９】
（製造例１）（メタ）アクリル系樹脂（Ｃ）の製造
攪拌機付き８Ｌ重合装置に、以下の物質を仕込んだ。
脱イオン水                                          ２００部
ジオクチルスルフォコハク酸ナトリウム              ０．２５部
ソジウムホルムアルデヒドスルフォキシレート      ０．１５部
エチレンジアミン四酢酸−２−ナトリウム          ０．００５部
硫酸第一鉄                                    ０．００１５部
重合機内を窒素ガスで充分に置換し実質的に酸素のない状態とした後、内温を６０℃にし、表１中（１）に示したアクリル酸エステル系架橋弾性体粒子（Ｂ）の原料となる単量体混合物［すなわち、ＢＡ９０％およびＭＭＡ１０％からなる単量体混合物１００部に対し、ＡｌＭＡ２．１部およびＣＨＰ０．２部からなる単量体混合物］２０部を１０部／時間の割合で連続的に添加し、添加終了後、さらに０．５時間重合を継続し、アクリル酸エステル系架橋弾性体粒子（Ｂ）を得た。重合転化率は９９．５％であり、平均粒子径は８００Åであった。
その後、ジオクチルスルフォコハク酸ナトリウム０．３部を仕込んだ後、内温を６０℃にし、表１中（１）に示した単量体混合物（Ａ）［すなわち、ｔＢｕＡ１０％、ＭＭＡ９０％からなる単量体混合物１００部に対し、ｔＤＭ０．３４部およびＣＨＰ０．３４部からなる単量体混合物］８０部を１０部／時間の割合で連続的に添加し、さらに１時間重合を継続し、（メタ）アクリル系樹脂組成物（Ｃ）を得た。重合転化率は９９．０％であった。得られたラテックスを硫酸マグネシウムで塩析、凝固し、水洗、乾燥して（メタ）アクリル系樹脂（Ｃ）の樹脂粉末（１）を得た。
【００７０】
（製造例２〜４）
表１中（２）〜（４）に示したアクリル酸エステル系架橋弾性体粒子（Ｂ）および単量体混合物（Ａ）の組成により製造例１と同様に重合を行い、凝固、水洗、乾燥して得られた（メタ）アクリル系樹脂（Ｃ）の樹脂粉末（２）〜（４）を得た。
【００７１】
（比較製造例１〜３）
表１中（５）〜（７）に示したアクリル酸エステル系架橋弾性体粒子（Ｂ）および単量体混合物（Ａ）の組成により製造例１と同様に重合を行い、凝固、水洗、乾燥して（メタ）アクリル系樹脂（Ｃ）の樹脂粉末（５）〜（７）を得た。
【００７２】
【表１】
0005224866.tif 000002
【００７３】
（実施例１〜２）
（メタ）アクリル系樹脂組成物（Ｃ）の樹脂粉末（１）または（２）を、ベント付き４０ｍｍφ単軸押出機を用いてシリンダ温度を２６０℃に設定して溶融混練を行い、ペレット化された（メタ）アクリル系樹脂組成物を得た。また、これらの（メタ）アクリル系樹脂組成物のＮＭＲ測定では、１．３〜１．５ｐｐｍ付近の第三ブチル基に由来するピークは消失しており、脱離反応の進行が確認される。
得られた（メタ）アクリル系樹脂組成物の特性を評価し、その結果を（メタ）アクリル系樹脂組成物の酸価と合わせて、表２に示した。
さらに、得られた（メタ）アクリル系樹脂組成物を、Ｔダイ付き４０ｍｍφ押出機を用いて、ダイス温度２６０℃にて成形し、幅２１ｃｍ、厚み１２５μｍのフィルムを得た。
得られたフィルムの特性を評価し、その結果を表２に示した。
単量体組成物（Ａ）に（メタ）アクリル酸第三ブチルエステルを１〜１５重量％の範囲内で含み、酸価の値が０．３ｍｍｏｌ／ｇ以上、０．７ｍｍｏｌ／ｇ未満である実施例１および２の（メタ）アクリル樹脂組成物を成形してなるフィルムでは、すべての耐薬品性が改良される。
【００７４】
（比較例１）
（メタ）アクリル系樹脂（Ｃ）の樹脂粉末（７）を、ベント付き４０ｍｍφ単軸押出機を用いて、シリンダ温度を２６０℃に設定して溶融混練を行い、ペレット化された（メタ）アクリル系樹脂組成物を得た。
得られた（メタ）アクリル系樹脂組成物の特性を評価し、その結果を（メタ）アクリル系樹脂組成物の酸価と合わせて、表２に示した。
さらに、実施例１と同様の操作により、厚み１２５μｍのフィルムを得た。
得られたフィルムの特性を評価し、その結果を表２に示した。
単量体組成物（Ａ）に（メタ）アクリル酸第三ブチルエステルを含まず、酸価が０．３ｍｍｏｌ／ｇ未満である比較例１の（メタ）アクリル系樹脂組成物を成形してなるフィルムは、耐キシレン性、耐日焼け止め剤性が劣る。また、熱安定性が劣るため、ダイライン性が悪化する傾向がある。
【００７５】
（比較例２）
（メタ）アクリル系樹脂（Ｃ）の樹脂粉末（５）を、ベント付き４０ｍｍφ単軸押出機を用いてシリンダ温度を２６０℃に設定して溶融混練を行い、ペレット化された（メタ）アクリル系樹脂組成物を得た。また、得られた（メタ）アクリル系樹脂組成物のＮＭＲ測定では、１．３〜１．５ｐｐｍ付近の第三ブチル基に由来するピークは消失しており、脱離反応の進行が確認される。
得られた（メタ）アクリル系樹脂組成物の特性を評価し、その結果を（メタ）アクリル系樹脂組成物の酸価と合わせて、表２に示した。
さらに、実施例１と同様の操作により、厚み１２５μｍのフィルムを得た。
得られたフィルムの特性を評価し、その結果を表２に示した。
（メタ）アクリル酸第三ブチルエステルを１５重量％より多く含み、酸価が０．７ｍｍｏｌ／ｇ以上である比較例２の（メタ）アクリル系樹脂組成物は耐アルカリ性が劣る。
【００７６】
【表２】
0005224866.tif 000003
【００７７】
（実施例３）
（メタ）アクリル系樹脂（Ｃ）の樹脂粉末（３）１００重量部に対して、メタクリル系樹脂ＨＴ１２１(ＡＬＴＵＧＬＡＳＳ製、酸価０．４５ｍｍｏｌ／ｇ)を３０部ブレンドし、４０ミリφベント付き単軸押出機を用いてシリンダ温度を２６０℃に設定して溶融混練を行い、ペレット化された（メタ）アクリル系樹脂組成物を得た。また、得られた（メタ）アクリル系樹脂組成物のＮＭＲ測定では、１．３〜１．５ｐｐｍ付近の第三ブチル基に由来するピークは消失しており、脱離反応の進行が確認される。
得られた（メタ）アクリル系樹脂組成物の特性を評価し、その結果を（メタ）アクリル系樹脂組成物の酸価と合わせて、表３に示した。
さらに、実施例１と同様の操作により、厚み１２５μｍのフィルムを得た。
得られたフィルムの特性を評価し、その結果を表３に示した。
単量体組成物（Ａ）に（メタ）アクリル酸第三ブチルエステルを１〜１５重量％の範囲内で含み、酸価の値が０．３ｍｍｏｌ／ｇ以上、０．７ｍｍｏｌ／ｇ未満である実施例２〜４の（メタ）アクリル系樹脂組成物ではすべての耐薬品性が改良されている。
【００７８】
（実施例４）
（メタ）アクリル系樹脂（Ｃ）の樹脂粉末（４）１００重量部に対してメタクリル系樹脂スミペックスＬＧ(住友化学（株）製、酸価０ｍｍｏｌ／ｇ)を３０部ブレンドし、ベント付き４０ｍｍφ単軸押出機を用いてシリンダ温度を２６０℃に設定して溶融混練を行い、ペレット化された（メタ）アクリル系樹脂組成物を得た。また、この（メタ）アクリル系樹脂組成物のＮＭＲ測定では、１．３〜１．５ｐｐｍ付近の第三ブチル基に由来するピークは消失しており、脱離反応の進行が確認される。
得られた（メタ）アクリル系樹脂組成物の特性を評価し、その結果を（メタ）アクリル系樹脂組成物の酸価と合わせて、表３に示した。
さらに、実施例１と同様の操作により、厚み１２５μｍのフィルムを得た。
得られたフィルムの特性を評価し、その結果を表３に示した。
単量体組成物（Ａ）に（メタ）アクリル酸第三ブチルエステルを１〜１５重量％の範囲内で含み、酸価の値が０．３ｍｍｏｌ／ｇ以上、０．７ｍｍｏｌ／ｇ未満である実施例２〜４の（メタ）アクリル系樹脂組成物では、すべての耐薬品性が改良されている。
【００７９】
（実施例５）
（メタ）アクリル系樹脂（Ｃ）の樹脂粉末（４）１００重量部に対してメタクリル系樹脂ＨＴ１２１（酸価０．４５ｍｍｏｌ／ｇ)を３０部ブレンドし、ベント付き４０ｍｍφ単軸押出機を用いてシリンダ温度を２６０℃に設定して溶融混練を行い、ペレット化された（メタ）アクリル系樹脂組成物を得た。また、得られた（メタ）アクリル系樹脂組成物のＮＭＲ測定では、１．３〜１．５ｐｐｍ付近の第三ブチル基に由来するピークは消失しており、脱離反応の進行が確認される。
得られた（メタ）アクリル系樹脂組成物の特性を評価し、その結果を（メタ）アクリル系樹脂組成物の酸価と合わせて、表３に示した。
さらに、実施例１と同様の操作により、厚み１２５μｍのフィルムを得た。
得られたフィルムの特性を評価し、その結果を表３に示した。
単量体組成物（Ａ）に（メタ）アクリル酸第三ブチルエステルを１〜１５重量％の範囲内で含み、酸価の値が０．３ｍｍｏｌ／ｇ以上、０．７ｍｍｏｌ／ｇ未満である実施例２〜４の（メタ）アクリル系樹脂組成物ではすべての耐薬品性が改良されている。
【００８０】
（比較例３）
（メタ）アクリル系樹脂（Ｃ）の樹脂粉末（３）１００重量部に対してメタクリル系樹脂スミペックスＬＧ（酸価０ｍｍｏｌ／ｇ)を３０部ブレンドし、ベント付き４０ｍｍφ単軸押出機を用いてシリンダ温度を２６０℃に設定して溶融混練を行い、ペレット化された（メタ）アクリル系樹脂組成物を得た。また、得られた（メタ）アクリル系樹脂組成物のＮＭＲ測定では、１．３〜１．５ｐｐｍ付近の第三ブチル基に由来するピークは消失しており、脱離反応の進行が確認される。
得られた（メタ）アクリル系樹脂組成物の特性を評価し、その結果を（メタ）アクリル系樹脂組成物の酸価と合わせて、表３に示した。
さらに、実施例１と同様の操作により、厚み１２５μｍのフィルムを得た。
得られたフィルムの特性を評価し、その結果を表３に示した。
単量体組成物（Ａ）に（メタ）アクリル酸第三ブチルエステルを１〜１５重量％の範囲内で含んでいるが、酸価が０．３ｍｍｏｌ／ｇ未満である比較例４の（メタ）アクリル系樹脂組成物は耐キシレン性、耐日焼け止め剤性が劣る。また、熱安定性が劣るため、ダイライン性が悪化する傾向がある。
【００８１】
（比較例４）
（メタ）アクリル系樹脂（Ｃ）（６）の樹脂粉末１００重量部に対してメタクリル系樹脂ＨＴ１２１（酸価０．４５ｍｍｏｌ／ｇ)を３０部ブレンドし、ベント付き４０ｍｍφ単軸押出機を用いてシリンダ温度を２６０℃に設定して溶融混練を行い、ペレット化された（メタ）アクリル系樹脂組成物を得た。またこの（メタ）アクリル系樹脂組成物のＮＭＲ測定では、１．３〜１．５ｐｐｍ付近の第三ブチル基に由来するピークは消失しており、脱離反応の進行が確認される。
得られた（メタ）アクリル系樹脂組成物の特性を評価し、その結果を（メタ）アクリル系樹脂組成物の酸価と合わせて、表３に示した。
さらに、実施例１と同様の操作により、厚み１２５μｍのフィルムを得た。
得られたフィルムの特性を評価し、その結果を表３に示した。
単量体混合物（Ａ）に（メタ）アクリル酸第三ブチルエステルを１５重量％より多く含んでおり、酸価が０．７ｍｍｏｌ／ｇ以上である比較例５の（メタ）アクリル系樹脂組成物は耐アルカリ性が劣る。
【００８２】
（比較例５）
（メタ）アクリル系樹脂（Ｃ）の樹脂粉末（６）１００重量部にメタクリル系樹脂スミペックスＬＧ（酸価０ｍｍｏｌ／ｇ)を３０部ブレンドし、ベント付き４０ｍｍφ単軸押出機を用いてシリンダ温度を２６０℃に設定して溶融混練を行い、ペレット化された（メタ）アクリル系樹脂組成物を得た。また、得られた（メタ）アクリル系樹脂組成物のＮＭＲ測定では、１．３〜１．５ｐｐｍ付近の第三ブチル基に由来するピークは消失しており、脱離反応の進行が確認される。
得られた（メタ）アクリル系樹脂組成物の特性を評価し、その結果を（メタ）アクリル系樹脂組成物の酸価と合わせて、表３に示した。
さらに、実施例１と同様の操作により、厚み１２５μｍのフィルムを得た。
得られたフィルムの特性を評価し、その結果を表３に示した。
単量体混合物（Ａ）に（メタ）アクリル酸第三ブチルエステルを１５重量％より多く含んでいる比較例６の（メタ）アクリル系樹脂組成物は、酸価が０．３ｍｍｏｌ／ｇ以上、０．７ｍｍｏｌ／ｇ未満の範囲内にあっても、耐アルカリ性が劣る。
【００８３】
【表３】
0005224866.tif 000004